(57)【要約】【課題】膜厚センサの使用寿命が長い真空蒸着装置及び薄膜の製造方法を提供する。【解決手段】  真空槽２１と、真空槽２１内を真空排気する真空排気装置２７と、真空槽２１内に露出する放出口１１ａ、１１ｂから蒸着材料の蒸気を放出する放出装置１２ａ、１２ｂと、放出口１１ａ、１１ｂと対面する位置に基板２６を保持する基板保持部２５と、放出された蒸気が入射する位置に配置され、付着した蒸気からなる付着膜の膜厚を測定する膜厚センサ１５ａ、１５ｂとを有し、基板保持部２５に保持された基板２６に薄膜を形成する真空蒸着装置２であって、膜厚センサ１５ａ、１５ｂに向けてレーザーを照射するレーザー照射装置１８ａ、１８ｂを有し、膜厚センサ１５ａ、１５ｂに付着した付着膜にレーザーが照射されると、膜厚センサ１５ａ、１５ｂから付着膜が除去される。【選択図】図１
2012126938.tif 000002
【特許請求の範囲】
【請求項１】
真空槽と、
前記真空槽内を真空排気する真空排気装置と、
前記真空槽内に露出する放出口から蒸着材料の蒸気を放出する放出装置と、
前記放出口と対面する位置に基板を保持する基板保持部と、
放出された前記蒸気が入射する位置に配置され、付着した前記蒸気からなる付着膜の膜厚を測定する膜厚センサと、
を有し、前記基板保持部に保持された前記基板に薄膜を形成する真空蒸着装置であって、
前記膜厚センサに向けてレーザーを照射するレーザー照射装置を有し、
前記膜厚センサに付着した前記付着膜にレーザーが照射されると、前記膜厚センサから前記付着膜が除去される真空蒸着装置。
【請求項２】
前記真空槽内には、前記蒸気が到達する位置である第一の位置と、前記レーザーが到達する位置である第二の位置が配置され、
前記膜厚センサを、前記第一の位置と前記第二の位置との間を移動させる移動装置を有する請求項１記載の真空蒸着装置。
【請求項３】
前記膜厚センサを複数個有し、
前記移動装置は、複数の前記膜厚センサのうち、前記第一の位置に配置された一の前記膜厚センサを前記第二の位置に移動し、他の一の前記膜厚センサを前記第一の位置に移動するように構成された請求項２記載の真空蒸着装置。
【請求項４】
前記膜厚センサから除去された前記付着膜が、前記基板保持部に保持された前記基板に入射するのを遮断する防着板を有する請求項２又は請求項３のいずれか１項記載の真空蒸着装置。
【請求項５】
前記蒸着材料は、有機物であり、前記基板に形成される前記薄膜と前記膜厚センサに付着する前記付着膜は有機薄膜である請求項１乃至請求項４のいずれか１項記載の真空蒸着装置。
【請求項６】
真空排気された真空槽内に露出する放出口から蒸着材料の蒸気を放出させ、放出された前記蒸気が入射する位置に配置された膜厚センサに付着した前記蒸気からなる付着膜の膜厚を測定しながら、前記放出口と対面する位置に配置された基板に薄膜を形成する薄膜の製造方法であって、
前記基板に薄膜を形成した後、前記放出口から前記蒸気の放出を停止し、前記真空槽内の真空雰囲気を維持しながら、前記薄膜センサに向けてレーザーを照射し、前記膜厚センサから前記付着膜を除去する薄膜の製造方法。
【請求項７】
真空排気された真空槽内に露出する放出口から蒸着材料の蒸気を放出させ、放出された前記蒸気が入射する第一の位置に配置された膜厚センサに付着した前記蒸気からなる付着膜の膜厚を測定しながら、前記放出口と対面する位置に配置された基板に薄膜を形成する薄膜の製造方法であって、
前記第一の位置とは異なる第二の位置に向けてレーザーを照射するレーザー照射装置を用いて、
前記真空槽内の真空雰囲気を維持し、前記放出口から前記蒸気の放出を継続し、前記基板に薄膜を形成しながら、前記第一の位置に配置された前記薄膜センサを前記第二の位置に移動させ、前記第二の位置に配置された前記薄膜センサに向けて前記レーザー照射装置からレーザーを照射し、前記第二の位置に配置された前記膜厚センサから前記付着膜を除去する薄膜の製造方法。
【請求項８】
前記第一の位置に配置された前記薄膜センサを前記第二の位置に移動させ、別の膜厚センサを前記第一の位置に移動させる請求項７記載の薄膜の製造方法。
【請求項９】
前記薄膜センサから除去された前記付着膜が前記基板に入射するのを遮断する防着板を用いて、
前記第二の位置に配置された前記膜厚センサから前記付着膜を除去した後、除去された前記付着膜を前記防着板に付着させる請求項７又は請求項８のいずれか１項記載の薄膜の製造方法。
【請求項１０】
前記蒸着材料は、有機物であり、前記基板に形成される前記薄膜と前記膜厚センサに付着する前記付着膜は有機薄膜である請求項６乃至請求項９のいずれか１項記載の薄膜の製造方法。
【発明の詳細な説明】
【技術分野】
【０００１】
本発明は、真空蒸着装置及び薄膜の製造方法に関する。
【背景技術】
【０００２】
図６は従来の真空蒸着装置１０１の内部構成図を示している。
従来の真空蒸着装置１０１は、真空槽１２１と、真空槽１２１内を真空排気する真空排気装置１２７と、真空槽１２１内に露出する放出口１１１から蒸着材料の蒸気を放出する放出装置１１２と、放出口１１１と対面する位置に基板を保持する基板保持部１２５とを有している。符号１２６は、基板保持部１２５に保持された基板を示している。
【０００３】
真空槽１２１内の真空雰囲気を維持しながら、電源装置１１７からヒーター１１３に電力を供給して、放出装置１１２を加熱し、放出装置１１２内に配置された蒸着材料を蒸発させる。
シャッター１１４を開いて、放出口１１１から蒸気を放出させると、放出された蒸気の一部は基板保持部１２５に保持された基板１２６の表面に到達し、基板１２６の表面に蒸着材料の粒子からなる薄膜が形成される。
【０００４】
真空槽１２１内には膜厚センサ１１５が配置されている。膜厚センサ１１５は水晶等のセラミックスからなる振動子である。膜厚センサ１１５と放出口１１１との間には補助シャッター１１６が配置されている。不図示の他の蒸発源で成膜するときには、補助シャッター１１６を閉じておき、膜厚センサ１１５に入射しようとする蒸気を遮断する。
【０００５】
膜厚センサ１１５で測定を行う際には、補助シャッター１１６を開く。放出口１１１から放出された蒸気の一部は、膜厚センサ１１５に到達し、付着して付着膜が形成される。膜厚センサ１１５は、振動周波数の低減量から、付着膜の膜厚や成膜レートを測定する。
制御装置１１９は、膜厚センサ１１５の測定結果に基づいて、電源装置１１７から出力する電力量を増加又は減少させ、付着膜の成膜レートが予め定められた範囲に収まるように調整する。
【０００６】
基板１２６上の成膜レートと、膜厚センサ１１５上の成膜レートとの関係を予め求めておくと、膜厚センサ１１５で測定された成膜レートから、基板１２６上の成膜レートが分かる。
基板１２６の表面に形成される薄膜が所定の厚みになったら、シャッター１１４を閉じて、成膜を終える。
【０００７】
複数枚の基板１２６で成膜を繰り返すと、膜厚センサ１１５に付着した付着膜の膜厚が大きくなり、膜厚センサ１１５は膜厚を正確に測定できなくなる。
そのため、従来の真空蒸着装置１０１では、付着膜の膜厚が所定の厚みより大きくなると、シャッター１１４を閉じて、ヒーター１１３の加熱を停止し、真空槽１２１内を大気に開放した状態で、膜厚センサ１１５を新品に交換する必要があり、コストが高かった。そして、交換の時には、長時間のあいだ生産ができなくなり、生産性が悪いという問題があった。
【０００８】
特に有機成膜の場合には、膜厚センサ１１５に有機膜がある程度付着すると、リニア性や精度が出なくなるため、無機成膜の場合よりも、膜厚センサ１１５の使用寿命が短く、問題が大きかった。なお、本発明で「使用寿命」とは使用を開始してから、正確な測定が不可能になり、使用できなくなるまでの時間を言う。
【先行技術文献】
【特許文献】
【０００９】
【特許文献１】特許第３８３９６７４号公報
【特許文献２】特開平１１−２２２６７０号公報
【発明の概要】
【発明が解決しようとする課題】
【００１０】
本発明は上記従来技術の不都合を解決するために創作されたものであり、その目的は、膜厚センサの使用寿命が長い真空蒸着装置及び薄膜の製造方法を提供することにある。
【課題を解決するための手段】
【００１１】
上記課題を解決するために本発明は、真空槽と、前記真空槽内を真空排気する真空排気装置と、前記真空槽内に露出する放出口から蒸着材料の蒸気を放出する放出装置と、前記放出口と対面する位置に基板を保持する基板保持部と、放出された前記蒸気が入射する位置に配置され、付着した前記蒸気からなる付着膜の膜厚を測定する膜厚センサと、を有し、前記基板保持部に保持された前記基板に薄膜を形成する真空蒸着装置であって、前記膜厚センサに向けてレーザーを照射するレーザー照射装置を有し、前記膜厚センサに付着した前記付着膜にレーザーが照射されると、前記膜厚センサから前記付着膜が除去される真空蒸着装置である。
本発明は真空蒸着装置であって、前記真空槽内には、前記蒸気が到達する位置である第一の位置と、前記レーザーが到達する位置である第二の位置が配置され、前記膜厚センサを、前記第一の位置と前記第二の位置との間を移動させる移動装置を有する真空蒸着装置である。
本発明は真空蒸着装置であって、前記膜厚センサを複数個有し、前記移動装置は、複数の前記膜厚センサのうち、前記第一の位置に配置された一の前記膜厚センサを前記第二の位置に移動し、他の一の前記膜厚センサを前記第一の位置に移動するように構成された真空蒸着装置である。
本発明は真空蒸着装置であって、前記膜厚センサから除去された前記付着膜が、前記基板保持部に保持された前記基板に入射するのを遮断する防着板を有する真空蒸着装置である。
本発明は真空蒸着装置であって、前記蒸着材料は有機物であり、前記基板に形成される前記薄膜と前記膜厚センサに付着する前記付着膜は有機薄膜である真空蒸着装置である。
本発明は、真空排気された真空槽内に露出する放出口から蒸着材料の蒸気を放出させ、放出された前記蒸気が入射する位置に配置された膜厚センサに付着した前記蒸気からなる付着膜の膜厚を測定しながら、前記放出口と対面する位置に配置された基板に薄膜を形成する薄膜の製造方法であって、前記基板に薄膜を形成した後、前記放出口から前記蒸気の放出を停止し、前記真空槽内の真空雰囲気を維持しながら、前記薄膜センサに向けてレーザーを照射し、前記膜厚センサから前記付着膜を除去する薄膜の製造方法である。
本発明は、真空排気された真空槽内に露出する放出口から蒸着材料の蒸気を放出させ、放出された前記蒸気が入射する第一の位置に配置された膜厚センサに付着した前記蒸気からなる付着膜の膜厚を測定しながら、前記放出口と対面する位置に配置された基板に薄膜を形成する薄膜の製造方法であって、前記第一の位置とは異なる第二の位置に向けてレーザーを照射するレーザー照射装置を用いて、前記真空槽内の真空雰囲気を維持し、前記放出口から前記蒸気の放出を継続し、前記基板に薄膜を形成しながら、前記第一の位置に配置された前記薄膜センサを前記第二の位置に移動させ、前記第二の位置に配置された前記薄膜センサに向けて前記レーザー照射装置からレーザーを照射し、前記第二の位置に配置された前記膜厚センサから前記付着膜を除去する薄膜の製造方法である。
本発明は薄膜の製造方法であって、前記第一の位置に配置された前記薄膜センサを前記第二の位置に移動させ、別の膜厚センサを前記第一の位置に移動させる薄膜の製造方法である。
本発明は薄膜の製造方法であって、前記薄膜センサから除去された前記付着膜が前記基板に入射するのを遮断する防着板を用いて、前記第二の位置に配置された前記膜厚センサから前記付着膜を除去した後、除去された前記付着膜を前記防着板に付着させる薄膜の製造方法である。
本発明は薄膜の製造方法であって、前記蒸着材料は有機物であり、前記基板に形成される前記薄膜と前記膜厚センサに付着する前記付着膜は有機薄膜である薄膜の製造方法である。
【００１２】
膜厚センサは振動子であり、付着膜の量が増加すると、膜厚センサの振動周波数は低減する。膜厚センサは振動周波数の低減量から、付着膜の膜厚や単位時間当たりの膜厚増加量（成膜レート）を算出する。
【００１３】
膜厚センサ上の付着膜の成膜レートと、基板上の薄膜の成膜レートは正比例する。したがって、Ｔｏｏｌｉｎｇ  ｆａｃｔｏｒ（Ｔ／Ｆ）＝（基板上成膜レート）／（膜厚センサ上成膜レート）を予め求めておけば、付着膜の測定値から、基板上の薄膜の膜厚や基板上の成膜レートを測定できる。
【００１４】
成膜が続くと、付着膜の膜厚が厚くなって、Ｔ／Ｆの比率がずれ、測定精度が悪くなったり、振動子の振動が停止し、測定ができなくなったりする。なお、本発明で「測定精度」とは、膜厚センサが測定した基板上の薄膜の膜厚と、実際に基板上に成膜された薄膜の膜厚との差のことである。
【００１５】
測定精度が悪くなる振動周波数を予め求めておき、成膜中に振動周波数が予め求めておいた振動周波数より大きい所定の振動周波数になったら、膜厚センサをクリーニングする。
【発明の効果】
【００１６】
膜厚センサに付着した付着膜をレーザーで除去して再使用することにより、膜厚センサの使用寿命が長くなる。膜厚センサを交換するために真空槽内を大気に開放する回数を減らすことができるので、コストが下がり、かつ生産性が上がる。
【図面の簡単な説明】
【００１７】
【図１】本発明の第一例の真空蒸着装置の内部構成図
【図２】本発明の第二例の真空蒸着装置の内部構成図
【図３】膜厚測定装置の構造を説明するための図
【図４】膜厚センサの移動を説明するための第一図
【図５】膜厚センサの移動を説明するための第二図
【図６】従来の真空蒸着装置の内部構成図
【発明を実施するための形態】
【００１８】
＜第一例の真空蒸着装置の構造＞
本発明の第一例の真空蒸着装置の構造を説明する。図１は第一例の真空蒸着装置２の内部構成図を示している。
【００１９】
第一例の真空蒸着装置２は、真空槽２１と、真空槽２１内を真空排気する真空排気装置２７と、真空槽２１内に露出する放出口１１ａ、１１ｂから蒸着材料の蒸気を放出する放出装置１２ａ、１２ｂと、放出口１１ａ、１１ｂと対面する位置に基板を保持する基板保持部２５とを有している。符号２６は、基板保持部２５に保持された基板を示している。
【００２０】
本実施例では、第一例の真空蒸着装置２は、放出装置１２ａ、１２ｂを二個有しているが、放出装置１２ａ、１２ｂの数は二個に限定されず、一個でもよいし三個以上でもよい。以下では二個の放出装置１２ａ、１２ｂを第一、第二の放出装置と呼ぶ。
【００２１】
第一、第二の放出装置１２ａ、１２ｂは、第一、第二の放出口１１ａ、１１ｂが設けられた中空の筐体であり、第一、第二の放出口１１ａ、１１ｂを上方に向けた状態で真空槽２１内に配置され、第一、第二の放出装置１２ａ、１２ｂの内部空間は真空槽２１の内部空間と第一、第二の放出口１１ａ、１１ｂを介して接続されている。
【００２２】
本実施例では、第一、第二の放出装置１２ａ、１２ｂはるつぼであり、内部に固体又は液体の蒸着材料を収容できるように構成されている。蒸着材料は、蒸発温度が後述する膜厚センサの融点よりも低いものが使用され、本実施例では有機物が使用される。
【００２３】
第一、第二の放出装置１２ａ、１２ｂの外周側面には、線状の抵抗加熱装置である第一、第二のヒーター１３ａ、１３ｂが巻き回されて取り付けられている。第一、第二のヒーター１３ａ、１３ｂには第一、第二の電源装置１７ａ、１７ｂがそれぞれ電気的に接続されており、第一、第二の電源装置１７ａ、１７ｂから第一、第二のヒーター１３ａ、１３ｂに電力を供給すると、第一、第二のヒーター１３ａ、１３ｂが発熱して、第一、第二の放出装置１２ａ、１２ｂが個別に加熱されるようになっている。
第一、第二のヒーター１３ａ、１３ｂにより、第一、第二の放出装置１２ａ、１２ｂを加熱すると、第一、第二の放出装置１２ａ、１２ｂ内の蒸着材料が加熱され、蒸発される。
【００２４】
本実施例では、第一、第二のヒーター１３ａ、１３ｂは、線状の抵抗加熱装置であったが、第一、第二の放出装置１２ａ、１２ｂ内の蒸着材料を加熱して、蒸発できるならば、抵抗加熱装置に限定されず、インダクション加熱装置（誘導加熱装置）等の他の加熱装置も含まれる。
【００２５】
また、第一、第二の放出装置１２ａ、１２ｂは、内部に蒸着材料の蒸気を供給できるならば上記構成に限定されず、真空槽２１の外側に固体又は液体の蒸着材料を収容する材料容器を配置し、第一、第二の放出装置１２ａ、１２ｂの内部空間と材料容器の内部空間を配管で接続し、材料容器内で蒸発材料の蒸気を発生させ、発生した蒸気を配管を介して第一、第二の放出装置１２ａ、１２ｂの内部に導入するように構成してもよい。
【００２６】
第一、第二の放出口１１ａ、１１ｂには第一、第二のシャッター１４ａ、１４ｂが設けられている。第一、第二のシャッター１４ａ、１４ｂを開くと、蒸着材料の蒸気は第一、第二の放出口１１ａ、１１ｂから真空槽２１内に個別に放出され、第一、第二のシャッター１４ａ、１４ｂを閉じると、蒸着材料の蒸気は遮断されて真空槽２１内に放出されないようになっている。
【００２７】
基板保持部２５は、第一、第二の放出装置１２ａ、１２ｂの上方に配置され、基板２６の表面を下方に向けて露出させた状態で、基板２６を水平に保持できるように構成されている。
基板保持部２５にはモーターが接続されており、モーターは動力を基板保持部２５に伝達して、基板保持部２５を基板保持部２５に保持された基板２６と一緒に、鉛直な回転軸線の周りに回転できるよう構成されている。
【００２８】
基板２６を鉛直な回転軸線の周りに回転させながら、第一、第二のシャッター１４ａ、１４ｂを開いて、第一、第二の放出口１１ａ、１１ｂからそれぞれ蒸気を放出させると、放出された蒸気は基板２６の表面全体に均等に到達し、基板２６に均一な膜厚の薄膜が形成される。蒸着材料が有機物の場合には、有機薄膜が形成される。
【００２９】
第一、第二の放出口１１ａ、１１ｂから放出された蒸気が入射する位置には第一、第二の膜厚センサ１５ａ、１５ｂが配置されている。第一、第二の膜厚センサ１５ａ、１５ｂは、水晶等のセラミックスからなる振動子であり、セラミックスには融点が蒸着材料の蒸発温度より高いものが用いられる。
第一、第二の膜厚センサ１５ａ、１５ｂに蒸着材料の蒸気が付着すると、付着した蒸気からなる付着膜が形成される。蒸着材料が有機物の場合には、有機薄膜が形成される。
【００３０】
本実施例では、第一の膜厚センサ１５ａは、第二の放出装置１２ｂよりも第一の放出装置１２ａに近い位置に配置され、第二の膜厚センサ１５ｂは、第一の放出装置１２ａよりも第二の放出装置１２ｂに近い位置に配置されている。第一の膜厚センサ１５ａには第一の放出口１１ａから放出された蒸気が到達するが、第二の放出口１１ｂから放出された蒸気はほとんど到達しないようになっており、第二の膜厚センサ１５ｂには第二の放出口１１ｂから放出された蒸気が到達するが、第一の放出口１１ａから放出された蒸気はほとんど到達しないようになっている。
【００３１】
第一、第二の膜厚センサ１５ａ、１５ｂは、それぞれの振動周波数の低減量から、付着した付着膜の膜厚や付着膜の成膜レートを測定できるように構成されている。
基板保持部２５に保持された基板２６上の成膜レートと、第一、第二の膜厚センサ１５ａ、１５ｂ上の成膜レートとの関係を予め求めておくと、第一、第二の膜厚センサ１５ａ、１５ｂで測定された成膜レートから、基板２６上の成膜レートが分かるようになっている。
【００３２】
第一、第二の膜厚センサ１５ａ、１５ｂには制御装置１９が接続されている。制御装置１９は、第一、第二の膜厚センサ１５ａ、１５ｂで測定された付着膜の成膜レートに基づいて、第一、第二の電源装置１７ａ、１７ｂから出力する電力量を増加又は減少させ、付着膜の成膜レートを予め定められた範囲に収めるように構成されている。
【００３３】
第一、第二の膜厚センサ１５ａ、１５ｂと第一、第二の放出口１１ａ、１１ｂとの間には第一、第二の補助シャッター１６ａ、１６ｂがそれぞれ配置されている。第一、第二の補助シャッター１６ａ、１６ｂを開くと、第一、第二の放出口１１ａ、１１ｂから放出された蒸気は第一、第二の膜厚センサ１５ａ、１５ｂに到達し、第一、第二の補助シャッター１６ａ、１６ｂを閉じると蒸気は遮断され、第一、第二の膜厚センサ１５ａ、１５ｂに到達しないようになっている。
【００３４】
真空槽２１の外側には、第一、第二の膜厚センサ１５ａ、１５ｂに向けてレーザーを照射するレーザー照射装置１８ａ、１８ｂが配置されている。
真空槽２１の槽壁のうち、第一、第二のレーザー照射装置１８ａ、１８ｂと第一、第二の膜厚センサ１５ａ、１５ｂとの間の部分には、レーザーを透過する第一、第二の透過窓２３ａ、２３ｂが設けられている。第一、第二の透過窓２３ａ、２３ｂの材質は例えば石英である。
【００３５】
第一、第二のレーザー照射装置１８ａ、１８ｂから放出されたレーザーは、第一、第二の透過窓２３ａ、２３ｂを通って真空槽２１内に進入し、第一、第二の補助シャッター１６ａ、１６ｂが閉じた状態で、第一、第二の膜厚センサ１５ａ、１５ｂにそれぞれ到達するようになっている。
【００３６】
第一、第二の膜厚センサ１５ａ、１５ｂに付着した付着膜にレーザーが照射されると、付着膜のうちレーザーが当たった部分は局所的に加熱されて気化し、気化物は急激な熱膨張により飛散して（すなわち、アブレーションして）、第一、第二の膜厚センサ１５ａ、１５ｂから付着膜が除去される。
第一、第二の膜厚センサ１５ａ、１５ｂの融点は、蒸発材料の蒸発温度よりも高くされており、レーザーが照射されても第一、第二の膜厚センサ１５ａ、１５ｂは損傷しないようになっている。
【００３７】
また、レーザーにより第一、第二の膜厚センサ１５ａ、１５ｂの表面部分が局所的に加熱されるので、第一、第二の膜厚センサ１５ａ、１５ｂの周囲の部材（例えば第一、第二の補助シャッター１６ａ、１６ｂや真空槽２１の壁面）は加熱されず、周囲の部材の付着膜が気化されて、真空槽２１内が汚染されることはない。
【００３８】
なお、第一、第二のレーザー照射装置１８ａ、１８ｂは、第一、第二の膜厚センサ１５ａ、１５ｂにレーザーを照射できるならば、真空槽２１の外側に配置された構成に限定されず、真空槽２１の内側に配置されてもよい。この場合には、真空槽２１の槽壁から第一、第二の透過窓２３ａ、２３ｂを省略することができる。
【００３９】
＜第一例の真空蒸着装置の使用方法＞
第一例の真空蒸着装置２を用いた薄膜の製造方法を説明する。
【００４０】
（準備工程）
第一、第二の放出装置１２ａ、１２ｂ内に固体又は液体の蒸着材料を収容する。本実施例では、第一の放出装置１２ａ内にホストの有機蒸着材料を収容し、第二の放出装置１２ｂ内にドーパントの有機蒸着材料を収容するが、第一、第二の放出装置１２ａ、１２ｂ内に同じ種類の蒸着材料を配置してもよい。
【００４１】
試験又はシミュレーションにより、基板保持部２５に保持された基板２６上の成膜レートと、第一、第二の膜厚センサ１５ａ、１５ｂ上の成膜レートとの関係を予め求めておく。
また、第一、第二の膜厚センサ１５ａ、１５ｂ上の成膜レートの許容範囲をあらかじめ定めておく。
【００４２】
さらに、例えば基板保持部２５にダミー基板を保持させた状態で、第一、第二の膜厚センサ１５ａ、１５ｂの洗浄を行わずに連続して成膜し、ダミー基板上の膜厚を第一、第二の膜厚センサ１５ａ、１５ｂ以外の他の機器（例えば、段差計）で測定し、第一、第二の膜厚センサ１５ａ、１５ｂの振動周波数を記録し、第一、第二の膜厚センサ１５ａ、１５ｂの測定精度が悪くなるときの振動周波数を求める。第一、第二の膜厚センサ１５ａ、１５ｂの洗浄を行うときの振動周波数を、ここで求めた振動周波数より大きい値に予め定めておく。
【００４３】
なお、試験中に第一、第二の膜厚センサ１５ａ、１５ｂを使用した場合は、試験の後に、第一、第二の膜厚センサ１５ａ、１５ｂを新品に交換するか、後述するようにレーザーを用いて第一、第二の膜厚センサ１５ａ、１５ｂから付着膜を除去しておく。
【００４４】
真空排気装置２７により真空槽２１内を真空排気し、真空雰囲気にする。以後真空排気を継続して、真空槽２１内の真空雰囲気を維持する。
第一、第二のシャッター１４ａ、１４ｂと、第一、第二の補助シャッター１６ａ、１６ｂを閉じておく。
【００４５】
真空槽２１内の真空雰囲気を維持しながら、真空槽２１内に基板２６を搬入し、成膜すべき表面を下方に向けて露出した状態で、基板保持部２５に保持させる。基板保持部２５に保持された基板２６の表面は第一、第二の放出口１１ａ、１１ｂと対面する。
【００４６】
第一、第二のシャッター１４ａ、１４ｂと第一、第二の補助シャッター１６ａ、１６ｂを閉じておく。
第一、第二の電源装置１７ａ、１７ｂから第一、第二のヒーター１３ａ、１３ｂに電力を供給して、第一、第二の放出装置１２ａ、１２ｂ内の蒸着材料を加熱し、蒸気を発生させる。
【００４７】
（成膜工程）
モーターを動作させて、基板保持部２５に保持された基板２６を鉛直な回転軸線の周りに回転させておく。
第一、第二のシャッター１４ａ、１４ｂと第一、第二の補助シャッター１６ａ、１６ｂを開ける。
【００４８】
第一、第二の放出装置１２ａ、１２ｂ内の蒸気は第一、第二の放出口１１ａ、１１ｂから真空槽２１内に放出される。
第一、第二の放出口１１ａ、１１ｂから放出された蒸気の一部は、基板保持部２５に保持された基板２６の表面に到達し、基板２６の表面に、ホストの有機蒸着材料とドーパントの有機蒸着材料の混合物からなる有機薄膜が形成される。
一方、第一、第二の放出口１１ａ、１１ｂから放出された蒸気の一部は、第一、第二の膜厚センサ１５ａ、１５ｂに到達し、付着して、有機薄膜である付着膜が形成される。
【００４９】
制御装置１９は、第一、第二の膜厚センサ１５ａ、１５ｂで測定された付着膜の成膜レートをそれぞれ監視しており、付着膜の成膜レートがあらかじめ定められた許容範囲より小さいときは、第一、第二の電源装置１７ａ、１７ｂに個別に制御信号を送って出力電力を増加させ、成膜レートを増加させて許容範囲内にする。また、付着膜の成膜レートがあらかじめ定められた許容範囲より大きいときは、第一、第二の電源装置１７ａ、１７ｂに個別に制御信号を送って出力電力を減少させ、成膜レートを減少させて許容範囲内にする。このようにして、付着膜の成膜レートはあらかじめ定められた範囲内に収まるように調整される。
【００５０】
第一、第二の膜厚センサ１５ａ、１５ｂ上の成膜レートと、基板２６上の成膜レートとの関係はあらかじめ求めてあり、第一、第二の膜厚センサ１５ａ、１５ｂでの測定値から、基板２６の表面に形成される薄膜の厚みを求める。
基板２６の表面に所定の厚みの薄膜を形成した後、第一、第二のシャッター１４ａ、１４ｂを閉じて、第一、第二の放出口１１ａ、１１ｂからの蒸気の放出を停止する。
【００５１】
（基板交換工程）
モーターによる基板２６の回転を停止する。
真空槽２１内の真空雰囲気を維持しながら、成膜済みの基板２６を真空槽２１の外側に搬出し、次いで、別の未成膜の基板２６を真空槽２１内に搬入して、基板保持部２５に保持させる。
【００５２】
次いで、上述の成膜工程を行う。
基板交換工程と、成膜工程とを所定枚数の基板で繰り返し行って、複数枚の基板に蒸着材料の粒子から成る薄膜を形成する。
【００５３】
（膜厚センサ洗浄工程）
第一、第二の膜厚センサ１５ａ、１５ｂのいずれか一方の振動周波数が、予め定めておいた洗浄を行うときの振動周波数になったら、第一、第二のシャッター１４ａ、１４ｂを閉じて、第一、第二の放出口１１ａ、１１ｂからの蒸気の放出を停止する。真空槽１１内に基板２６が配置されている場合には、基板２６を真空槽１１の外側に搬出しておく。
【００５４】
制御装置１９は第一、第二のレーザー照射装置１８ａ、１８ｂに制御信号を送って、第一、第二の膜厚センサ１５ａ、１５ｂに向かってレーザーを照射させる。
第一、第二の膜厚センサ１５ａ、１５ｂに付着した付着膜にレーザーが照射されると、付着膜はレーザーにより加熱されて気化し、第一、第二の膜厚センサ１５ａ、１５ｂから付着膜が除去される。真空槽２１内は真空雰囲気に維持されており、付着膜が有機薄膜の場合、レーザーのパワーと時間とを調整して、付着膜の残渣が第一、第二の膜厚センサ１５ａ、１５ｂ上に残らないようにする。
【００５５】
膜厚センサ１５ａ、１５ｂの表面の面積に対してレーザーの断面積が小さい場合には、レーザーが膜厚センサ１５ａ、１５ｂの表面全体に当たるようにレーザーの照射位置を移動させながら照射して、膜厚センサ１５ａ、１５ｂの表面全体から付着膜を除去する。
【００５６】
レーザー照射中に補助シャッター１６ａ、１６ｂは加熱されない。
除去された付着膜の気化物は、真空排気装置２７により真空槽２１の外側に真空排気されたり、補助シャッター１６ａ、１６ｂ上に付着したりする。
【００５７】
第一、第二の膜厚センサ１５ａ、１５ｂの振動周波数が所定の振動周波数以上（新品時の振動周波数を含む）になったら、制御装置１９は第一、第二のレーザー照射装置１８ａ、１８ｂに制御信号を送って、レーザーの照射を停止させる。
真空槽２１内の真空雰囲気を維持しながら、未成膜の基板２６を真空槽２１内に搬入し、基板保持部２５に保持させる。
【００５８】
次いで、上述の成膜工程と基板交換工程を繰り返す。
膜厚センサ洗浄工程では、真空槽２１内を大気に開放せず、真空槽２１内の真空雰囲気を維持しながら行うため、第一、第二の膜厚センサ１５ａ、１５ｂの洗浄後、成膜工程を再開する前に、真空槽２１内に真空雰囲気を形成する時間と手間を省略でき、生産性が上がる。
【００５９】
＜第二例の真空蒸着装置の構造＞
本発明の第二例の真空蒸着装置の構造を説明する。図２は第二例の真空蒸着装置３の内部構成図を示している。
【００６０】
第二例の真空蒸着装置３は、真空槽２２と、真空槽２２内を真空排気する真空排気装置２８と、真空槽２２内に露出する放出口３１から蒸着材料の蒸気を放出する放出装置３２と、放出口３１と対面する位置に基板を保持する基板保持部４５とを有している。符号４６は、基板保持部４５に保持された基板を示している。
【００６１】
放出装置３２は、放出口３１が設けられた中空の筐体であり、放出口３１を上方に向けた状態で真空槽２２内に配置され、放出装置３２の内部空間は真空槽２２の内部空間と放出口３１を介して接続されている。
本実施例では、放出装置３２はるつぼであり、内部に固体又は液体の蒸着材料を収容できるように構成されている。蒸着材料は、蒸発温度が後述する膜厚センサの融点よりも低いものが使用され、例えば有機材料が使用される。
【００６２】
放出装置３２の外周側面には、線状の抵抗加熱装置であるヒーター３３が巻き回されて取り付けられている。ヒーター３３には電源装置３７が電気的に接続されており、電源装置３７からヒーター３３に電力を供給すると、ヒーター３３が発熱して、放出装置３２が加熱されるようになっている。
【００６３】
ヒーター３３により、放出装置３２を加熱すると、放出装置３２内の蒸着材料が加熱され、蒸発される。
本実施例では、ヒーター３３は、線状の抵抗加熱装置であったが、放出装置３２内の蒸着材料を加熱して、蒸発できるならば、抵抗加熱装置に限定されず、インダクション加熱装置（誘導加熱装置）等の他の加熱装置も含まれる。
【００６４】
また、放出装置３２は、内部に蒸着材料の蒸気を供給できるならば上記構成に限定されず、真空槽２２の外側に固体又は液体の蒸着材料を収容する材料容器を配置し、放出装置３２の内部空間と材料容器の内部空間を配管で接続し、材料容器内で蒸発材料の蒸気を発生させ、発生した蒸気を配管を介して放出装置３２の内部に導入するように構成してもよい。
【００６５】
放出口３１にはシャッター３４が設けられている。シャッター３４を開くと、蒸着材料の蒸気は放出口３１から真空槽２２内に放出され、シャッター３４を閉じると、蒸着材料の蒸気は遮断されて真空槽２２内に放出されないようになっている。
【００６６】
基板保持部４５は、放出装置３２の上方に配置され、基板４６の表面を下方に向けた状態で、基板４６を水平に保持できるように構成されている。
シャッター３４を開いて、放出口３１から蒸発材料の蒸気を放出させると、放出された蒸気は基板４６の表面に到達し、基板４６の表面に薄膜が形成される。蒸着材料が有機物の場合には、有機薄膜が形成される。
【００６７】
放出された蒸気が入射する位置には、膜厚測定装置５０が配置されている。図４は膜厚測定装置５０の正面図を示している。
膜厚測定装置５０は、複数の膜厚センサ５５1〜５５4と、膜厚センサ５５1〜５５4を保持するセンサ保持部５１と、センサ保持部５１の表面を覆うように配置され、膜厚センサ５５1〜５５4と対面可能な位置に第一、第二の開口５６、５７が設けられた遮蔽部５２とを有している。
【００６８】
膜厚センサ５５1〜５５4は、水晶等のセラミックスからなる振動子であり、セラミックスには融点が蒸着材料の蒸発温度よりも高いものが用いられる。
センサ保持部５１は、ここでは円錐台形状に形成され、膜厚センサ５５1〜５５4は、センサ保持部５１の外周に沿って等間隔に並んで配置され、センサ保持部５１の外周側面に固定されている。
【００６９】
遮蔽部５２は、センサ保持部５１の外周側面を覆うように配置され、膜厚センサ５５1〜５５4のうち、一の膜厚センサ５５1を第一の開口５６から露出させると、他の一の膜厚センサ５５3が第二の開口５７から露出され、残りの膜厚センサ５５2、５５4は遮蔽部５２で遮蔽されるようになっている。
【００７０】
センサ保持部５１の上底と下底の円の中心を通る軸線を回転軸線と呼ぶと、センサ保持部５１にはセンサ保持部５１を回転軸線の周りに回転させる移動装置が取り付けられている。
移動装置によりセンサ保持部５１を回転軸線の周りに回転させると、各膜厚センサ５１1〜５１4は第一の開口５６から露出する位置と、第二の開口５７から露出する位置との間を移動するようになっている。
【００７１】
本実施例では、センサ保持部５１には複数個の膜厚センサ５５1〜５５4が固定されており、移動装置は、センサ保持部５１を回転軸線の周りに回転させて、複数の膜厚センサ５５1〜５５4のうち、第一の開口５６から露出する位置に配置された一の膜厚センサ符号５５1を第二の開口５７から露出する位置に移動させ、他の一の膜厚センサ５５3を第一の開口５６から露出する位置に移動させるようになっている（図５参照）。
【００７２】
図２を参照し、膜厚測定装置５０は、第一の開口５６が放出装置３２の放出口３１に向いた状態で、真空槽２２内に配置されている。
以下では、膜厚センサ５５1〜５５4が第一の開口５６から露出する位置を第一の位置と呼び、第二の開口５７から露出する位置を第二の位置と呼ぶ。
【００７３】
第一の開口５６には補助シャッター５８が設けられている。一の膜厚センサ５５1を第一の位置に配置した状態で、補助シャッター５８を開くと、放出口３１から放出された蒸着材料の蒸気は第一の位置に配置された膜厚センサ５５1に到達し、補助シャッター５８を閉じると、蒸気は遮断されて第一の位置に配置された膜厚センサ５５1に到達しないようになっている。すなわち、第一の位置は蒸気が到達する位置である。
【００７４】
膜厚センサ５５1〜５５4に蒸着材料の蒸気が付着すると、付着した蒸気からなる付着膜が形成される。蒸着材料が有機物の場合には、有機薄膜が形成される。膜厚センサ５５1〜５５4は、振動周波数の低減量から、付着した付着膜の膜厚を測定できるようになっている。
【００７５】
基板保持部４５に保持された基板４６上の成膜レートと、第一の位置に配置された膜厚センサ５５1の成膜レートとの対応関係をあらかじめ求めておくと、第一の位置に配置された膜厚センサ５５1で測定された成膜レートから、基板４６上の成膜レートが分かるようになっている。
【００７６】
膜厚センサ５５1〜５５4には制御装置３９が接続されている。制御装置３９は、膜厚センサ５５1〜５５4で測定された膜厚に基づいて、電源装置３７から出力する電力量を増加又は減少させ、成膜レートを予め定められた範囲に収めるように構成されている。
【００７７】
真空槽２２の外側には、第二の開口５７に向けてレーザーを照射するレーザー照射装置３８が配置されている。
真空槽２２の槽壁のうち、レーザー照射装置３８と第二の開口５７との間の部分には、レーザーを透過する透過窓３０が設けられている。透過窓３０の材質は例えば石英である。
【００７８】
一の膜厚センサ５５3を第二の位置に配置した状態で、レーザー照射装置３８からレーザーを放出させると、放出されたレーザーは、透過窓３０を通って真空槽２２内に進入し、第二の位置に配置された膜厚センサ５５3に到達するようになっている。すなわち、第二の位置はレーザーが到達する位置である。
【００７９】
膜厚センサ５５3に付着した付着膜にレーザーが照射されると、付着膜のうちレーザーが当たった部分は局所的に加熱されて気化し、気化物は急激な熱膨張により飛散して（すなわち、アブレーションして）、膜厚センサ５５3から付着膜が除去される。
膜厚センサ５５3の融点は、蒸発材料の蒸発温度よりも高くされており、レーザーが照射されても膜厚センサ５５3は損傷しないようになっている。
【００８０】
また、レーザーにより第二の位置に配置された膜厚センサ５５3の表面部分が局所的に加熱されるので、他の膜厚センサ５５1、５５2、５５4は加熱されず、他の膜厚センサ５５1、５５2、５５4から付着膜が除去されることはない。すなわち、第一の位置に配置された膜厚センサ５５1では膜厚測定を継続できるようになっている。また第二の位置に配置された膜厚センサ５５3の周囲の部材（例えばセンサ保持部５１や後述する防着板５３）も加熱されず、周囲の部材の付着膜が気化されて、真空槽２２内が汚染されることはない。
【００８１】
なお、レーザー照射装置３８は、第二の位置に配置された膜厚センサ５５3にレーザーを照射できるならば、真空槽２２の外側に配置された構成に限定されず、真空槽２２の内側に配置されてもよい。この場合には、真空槽２２の槽壁から透過窓３０を省略することができる。
真空槽２２内には、膜厚センサ５５3から除去された付着膜が、基板保持部４５に保持された基板４６に入射するのを遮断する防着板５３が配置されている。
【００８２】
本実施例では防着板５３は筒形状にされ、第二の開口５７と透過窓３０の間の空間を取り囲んで配置され、一端の開口は第二の開口５７の外周を取り囲んで防着板５３に固定されている。ここでは、他端の開口と真空槽２２の槽壁との間には隙間があり、防着板５３の内側の空間と真空槽２２の内側の空間は接続されている。
【００８３】
第二の位置に配置された膜厚センサ５５3にレーザーを照射して、付着した付着膜を気化させると、付着膜の気化物は防着板５３に付着して遮断され、基板保持部４５に保持された基板４６には到達しないようになっており、かつ、第一の位置に配置された膜厚センサ５５1にも到達しないようになっている。
【００８４】
＜第二例の真空蒸着装置の使用方法＞
第二例の真空蒸着装置３を用いた薄膜の製造方法を説明する。
【００８５】
（準備工程）
放出装置３２内に固体又は液体の蒸着材料を収容する。本実施例では放出装置３２内に有機蒸着材料を収容する。
試験又はシミュレーションにより、基板保持部４５に保持された基板４６上の成膜レートと、第一の位置に配置された膜厚センサ５５1上の成膜レートとの関係を予め求めておく。
【００８６】
また、第一の位置に配置された膜厚センサ５５1上の成膜レートの許容範囲をあらかじめ定めておく。
さらに、例えば基板保持部４５にダミー基板を保持させた状態で、第一の位置に配置された膜厚センサ５５1の交換を行わずに連続して成膜し、ダミー基板上の膜厚を当該膜厚センサ５５1以外の他の機器（例えば、段差計）で測定し、当該膜厚センサ５５1の振動周波数を記録し、当該膜厚センサ５５1の測定精度が悪くなるときの振動周波数を求める。当該膜厚センサ５５1の交換を行うときの振動周波数を、ここで求めた振動周波数より大きい値に予め定めておく。
【００８７】
なお、試験中に膜厚センサ５５1〜５５4を使用した場合は、試験の後に、膜厚センサ５５1〜５５4を新品に交換するか、後述するようにレーザーを用いて膜厚センサ５５1〜５５4から付着膜を除去しておく。
【００８８】
真空排気装置２８により真空槽２２内を真空排気し、真空雰囲気にする。このとき、防着板５３で囲まれた空間も真空雰囲気にされる。以後真空排気を継続して、真空槽２２内の真空雰囲気を維持する。
【００８９】
真空槽２２内の真空雰囲気を維持しながら、真空槽２２内に基板４６を搬入し、成膜すべき表面を下方に向けて露出した状態で、基板保持部４５に保持させる。基板保持部４５に保持された基板４６の表面は放出口３１と対面する。
【００９０】
シャッター３４と補助シャッター５８を閉じておく。
電源装置３７からヒーター３３に電力を供給して、放出装置３２内の蒸着材料を加熱し、蒸気を発生させる。
複数の膜厚センサ５５1〜５５4のうち、一の膜厚センサ５５1を第一の位置に配置し、他の一の膜厚センサ５５3を第二の位置に配置しておく。
【００９１】
（成膜工程）
シャッター３４と補助シャッター５８を開ける。
放出装置３２内の蒸気は放出口３１から真空槽２２内に放出される。
放出口３１から放出された蒸気の一部は、基板保持部４５に保持された基板４６の表面に到達し、基板４６の表面に蒸着材料の粒子からなる有機薄膜が形成される。
【００９２】
一方、放出口３１から放出された蒸気の一部は、補助シャッター５８を通過して、第一の位置に配置された膜厚センサ５５1に到達し、付着して、有機薄膜である付着膜が形成される。
【００９３】
制御装置３９は、第一の位置に配置された膜厚センサ５５1で測定された付着膜の膜厚を監視しており、第一の位置に配置された膜厚センサ５５1の成膜レートがあらかじめ定められた許容範囲より小さいときは、電源装置３７に制御信号を送って出力電力を増加させ、成膜レートを増加させて許容範囲内にする。また、第一の位置に配置された膜厚センサ５５1での成膜レートがあらかじめ定められた許容範囲より大きいときは、電源装置３７に制御信号を送って出力電力を減少させ、成膜レートを減少させて許容範囲内にする。このようにして、付着膜の成膜レートはあらかじめ定められた許容範囲内に収まるように調整される。
【００９４】
第一の位置に配置された膜厚センサ５５1での成膜レートと、基板保持部４５に保持された基板４６での成膜レートとの関係をあらかじめ求めており、基板４６の表面に形成される薄膜の厚みを、第一の位置に配置された膜厚センサ５５1での測定値から求める。
【００９５】
第一の位置に配置された膜厚センサ５５1の振動周波数が、予め定めておいた交換を行うときの振動周波数になると、制御装置３９は移動装置に制御信号を送って、センサ保持部５１を回転させ、図４を参照し、付着膜が付着した膜厚センサ５５1を第一の位置から移動させ、別の未成膜の膜厚センサ５５2を第一の位置に移動させ、第一の位置に配置された新しい膜厚センサ５５2で成膜レートの測定を継続する。
【００９６】
このようにして、放出口３１からの蒸気の放出を継続しながら、膜厚センサを交換でき、膜厚センサの測定精度が低下することを防止できる。
膜厚センサの交換を繰り返して、図５を参照し、付着膜が付着した膜厚センサ５５1が第二の位置に配置されると、制御装置３９はレーザー照射装置３８に制御信号を送って、第二の位置に配置された膜厚センサ５５1に向かってレーザーを照射させる。
【００９７】
膜厚センサ５５1に付着した付着膜にレーザーが照射されると、付着膜はレーザーで加熱されて気化し、膜厚センサ５５1から付着膜が除去される。防着板５３で囲まれた空間も真空雰囲気に維持されており、付着膜が有機薄膜の場合、レーザーのパワーと時間とを調整して、付着膜の残渣が膜厚センサ５５1上に残らないようにする。
【００９８】
膜厚センサ５５1の表面の面積に対してレーザーの断面積が小さい場合には、レーザーが膜厚センサ５５1の表面全体に当たるようにレーザーの照射位置を移動させながら照射して、膜厚センサ５５1の表面全体から付着膜を除去する。
【００９９】
レーザー照射中に防着板５３は加熱されない。
除去された付着膜の気化物は、防着板５３に付着して遮断され、基板保持部４５に保持された基板４６に到達しないので、基板４６に形成される薄膜の品質は劣化しない。また、除去された付着膜の気化物は、第一の位置に配置された膜厚センサ５５3にも到達しないので、第一の位置に配置された膜厚センサ５５3の測定精度は低下しない。
【０１００】
第二の位置に配置された膜厚センサ５５1の振動周波数が所定の振動周波数以上（新品時の振動周波数を含む）になったら、制御装置３９はレーザー照射装置３８に制御信号を送って、レーザーの照射を停止させる。
図２を参照し、基板４６の表面に所定の厚みの薄膜を形成した後、シャッター３４を閉じて、放出口３１からの蒸気の放出を停止する。
【０１０１】
（基板交換工程）
真空槽２２内の真空雰囲気を維持しながら、成膜済みの基板４６を真空槽２２の外側に搬出し、次いで、別の未成膜の基板４６を真空槽２２内に搬入して、基板保持部４５に保持させる。
【０１０２】
次いで、上述の成膜工程を行う。
基板交換工程と、成膜工程とを複数枚の基板で繰り返し行って、複数枚の基板に蒸着材料の薄膜を形成する。
第二例の真空蒸着装置３では、第一例の真空蒸着装置２とは異なり、成膜工程を継続しながら膜厚センサの洗浄を行うことができるので、より生産性が上がる。
【０１０３】
なお、上述の第二例の真空蒸着装置３では、膜厚測定装置５０は、膜厚センサ５５1〜５５4を四個有していたが、膜厚センサ５５1〜５５4の数は一個又は二個以上であれば特に限定されない。膜厚センサが一個の場合には、第一例の真空蒸着装置２と同様に、膜厚センサの洗浄を行う際に成膜工程を停止する必要があるため、膜厚センサの数は二個以上が好ましい。
【０１０４】
また、膜厚センサ５５1〜５５4は環状に並んだ状態でセンサ保持部５１に保持されたいたが、直線状に並んだ状態でセンサ保持部５１に保持されていてもよい。この場合には、移動装置はセンサ保持部５１を膜厚センサの列に平行な方向に往復移動させるように構成する。
【符号の説明】
【０１０５】
２、３……真空蒸着装置
２１、２２……真空槽
２７、２８……真空排気装置
１１a、１１b、３１……放出口
１２a、１２b、３２……放出装置
１５ａ、１５ｂ、５５1、５５2、５５3、５５4……膜厚センサ
２５、３５……基板保持部
２６、３６……基板
１８a、１８b、３８……レーザー照射装置
５３……防着板
【図１】
2012126938.tif 000003
【図２】
2012126938.tif 000004
【図３】
2012126938.tif 000005
【図４】
2012126938.tif 000006
【図５】
2012126938.tif 000007
【図６】
2012126938.tif 000008